(57)【要約】【課題】トルエン、キシレン等の芳香族成分を含有しないため人体への影響が低減でき、粘度が低く取り扱いが容易であり、かつ従来のドライヤーを使用した印刷インキと同等の印刷インキ皮膜の乾燥性を維持することができる印刷インキ用ドライヤーを提供する。【解決手段】オクチル酸、ネオデカン酸、ナフテン酸等の脂肪酸及びマンガン、コバルト、カルシウム、ニッケル、マグネシウム等の金属からなる脂肪酸金属塩（Ａ）及び下記一般式（１）で表される脂肪酸エステル（Ｂ）を含有することを特徴とする印刷インキ用ドライヤー。2011105904.tif 000007（式中、Ｒ１は炭素原子数５〜１１のアルキル基であり、Ｒ２は炭素原子数１〜３のアルキル基である。）【選択図】なし【特許請求の範囲】
【請求項１】
脂肪酸金属塩（Ａ）及び下記一般式（１）で表される脂肪酸エステル（Ｂ）を含有することを特徴とする印刷インキ用ドライヤー。
【化１】
2011105904.tif 000006
（式中、Ｒ１は炭素原子数５〜１１のアルキル基であり、Ｒ２は炭素原子数１〜３のアルキル基である。）
【請求項２】
前記脂肪酸エステル（Ｂ）が、カプリル酸メチルエステル、カプリン酸メチルエステル及ラウリン酸メチルエステルからなる群から選ばれる少なくとも１種である請求項１記載の印刷インキ用ドライヤー。
【請求項３】
前記脂肪酸金属塩（Ａ）が、オクチル酸、ネオデカン酸及びナフテン酸からなる群から選ばれる少なくとも１種である脂肪酸と、マンガン、コバルト、カルシウム、ニッケル、マグネシウム、鉄、亜鉛、ジルコニウム、銅、ストロンチウム、バリウム、カリウム、セリウム、レアアースからなる群から選ばれる少なくとも１種である金属との脂肪酸金属塩である請求項１又は２記載の印刷インキ用ドライヤー。
【請求項４】
前記脂肪酸金属塩（Ａ）が、オクチル酸マンガン、オクチル酸コバルト、ネオデカン酸ホウ酸コバルトからなる群から選ばれる少なくとも１種である請求項１又は２記載の印刷インキ用ドライヤー。
【発明の詳細な説明】
【技術分野】
【０００１】
本発明は、平版印刷用インキに代表される酸化重合乾燥型印刷インキの乾燥促進剤であるドライヤーに関する。さらに詳しくは、本発明は、高い乾燥性能を有し、かつ粘度が低く取り扱いが容易なドライヤーに関する。
【背景技術】
【０００２】
平版印刷用インキに代表される酸化重合乾燥型印刷インキには、インキを乾燥させるための乾燥促進剤としてドライヤーが添加される。該インキに用いられるドライヤーとしては、コバルト、マンガン、鉄、亜鉛等の重金属と種々のカルボン酸との金属塩が一般的である。これらの金属塩はそのままでは粘度が高く取り扱いが困難なため、通常は石油系溶剤などの揮発性有機希釈剤で希釈したものを用いている。
【０００３】
しかしながら、石油系溶剤などの揮発性有機溶剤は、ドライヤーの溶解性が高く粘性が低いという利点があるが、溶剤中に一般的に含有するトルエン、キシレン等の芳香族成分が空気中に拡散し人体に悪影響を及ぼすという問題があった。芳香族成分を含まない石油系溶剤もあるが、溶解性が悪いという問題がある。
【０００４】
従って、石油系溶剤などの有機溶剤に代えて、トルエン、キシレン等の芳香族成分を含有せず、人体への影響が少ない植物油系溶剤を使用したドライヤーが提案されている（例えば、特許文献１参照。）。この植物油系溶剤は、一般的に粘度が高く、取り扱いが困難であるという問題があった。また、植物油系溶剤はドライヤーの溶解性が悪く、保存安定性に問題があった。
【０００５】
従って、トルエン、キシレン等の芳香族成分を含有せず、人体への影響が低減され、かつ粘度が低く取り扱いが容易なドライヤーが求められている。
【先行技術文献】
【特許文献】
【０００６】
【特許文献１】特開２００２−１２１４２８号公報
【発明の概要】
【発明が解決しようとする課題】
【０００７】
本発明が解決しようとする課題は、トルエン、キシレン等の芳香族成分を含有しないため人体への影響が低減でき、粘度が低く取り扱いが容易であり、かつ従来のドライヤーを使用した印刷インキと同等の印刷インキ皮膜の乾燥性を維持することができる印刷インキ用ドライヤーを提供することである。
【課題を解決するための手段】
【０００８】
本発明者らは、鋭意研究を重ねた結果、ドライヤーの希釈剤として特定の脂肪酸エステルを使用することで、トルエン、キシレン等の芳香族成分を含有せず、人体への影響が低減され、粘度が低く取り扱いが容易であり、かつ従来のドライヤーを使用したインキと同等の印刷インキ皮膜の乾燥性を維持することができる印刷インキ用ドライヤーが得られることを見出し、本発明を完成した。
【０００９】
すなわち、本発明は、脂肪酸金属塩（Ａ）及び下記一般式（１）で表される脂肪酸エステル（Ｂ）を含有することを特徴とする印刷インキ用ドライヤーを提供するものである。
【００１０】
【化１】
2011105904.tif 000002
（式中、Ｒ１は炭素原子数５〜１１のアルキル基であり、Ｒ２は炭素原子数１〜３のアルキル基である。）
【発明の効果】
【００１１】
本発明の印刷インキ用ドライヤーは、石油系溶剤を使用せず、トルエン、キシレン等の芳香族成分を含有しないため人体への影響が低減でき、粘度が低く取り扱いが容易であり、かつ従来のドライヤーを使用したインキと同等の印刷インキ皮膜の乾燥性を維持することができる。したがって、平版印刷用インキのドライヤー（乾燥促進剤）として有用である。
【発明を実施するための形態】
【００１２】
本発明の印刷用ドライヤーは、合成された金属石鹸等のドライヤーを脂肪酸エステルで希釈することにより製造される。なお、本発明においては、「ドライヤー」という用語は、平版インキ製造の慣用に従って、金属石鹸等の乾燥促進剤そのものを意味する場合と、印刷インキの製造に使われる金属石鹸等を希釈剤で希釈した形態のものを意味する場合がある。
【００１３】
本発明の印刷インキ用ドライヤーに用いる脂肪酸金属塩（Ａ）は、平版インキに代表される酸化重合乾燥型印刷インキに通常用いられるドライヤーである。具体的には、オクチル酸、ネオデカン酸、ナフテン酸等のカルボン酸と、マンガン、コバルト、カルシウム、ニッケル、マグネシウム、鉄、亜鉛、ジルコニウム、銅、ストロンチウム、バリウム、カリウム、セリウム、レアアース等の金属との塩（以下、「金属石鹸」という場合がある。）；マンガン、コバルト、カルシウム、ニッケル、マグネシウム、鉄、亜鉛、ジルコニウム、銅、ストロンチウム、バリウム、カリウム、セリウム、レアアース等の金属のホウ酸塩；金属石鹸のホウ酸塩などが挙げられる。
【００１４】
前記金属石鹸のホウ酸塩としては、下記一般式（２）で表される化合物が挙げられる。
【００１５】
【化２】
2011105904.tif 000003
（式中、Ｍはマンガン、コバルト、カルシウム、ニッケル、マグネシウム、鉄、亜鉛、ジルコニウム、銅、ストロンチウム、バリウム、カリウム、セリウム、レアアース等の金属原子を表し、Ｒ３〜Ｒ５はそれぞれ独立にオクチル酸、ネオデカン酸、ナフテン酸等のカルボン酸基を表す。なお、前記カルボン酸基は、カルボン酸が有するカルボキシル基の水素原子を除いた残基を意味する。）
【００１６】
また、前記金属石鹸のホウ酸塩の製造方法は、特に限定されないが、目的とする脂肪酸金属塩が効率的に得られる点から、例えば、特公昭６３−６３５５１号公報に記載されている方法で製造することが好ましい。
【００１７】
上記の脂肪酸金属塩（Ａ）の中でも、オクチル酸マンガン、オクチル酸コバルト、ネオデカン酸ホウ酸コバルトは、高い乾燥性能を有するため好ましい。
【００１８】
また、前記脂肪酸金属塩（Ａ）は、単独で用いることも２種以上併用することもできる。２種を併用する場合は、脂肪酸コバルト塩と脂肪酸マンガン塩との組み合わせが、インキの乾燥性能を向上できるため好ましい。これは、脂肪酸コバルト塩はインキ表面の乾燥を促進し、脂肪酸マンガン塩はインキ内部の乾燥を促進するため、紙面に塗られたインキの表面及び内部を均一に乾燥することができるためである。さらに、脂肪酸コバルト塩と脂肪酸マンガン塩との組み合わせの中でも、オクチル酸マンガンとネオデカン酸ホウ酸コバルトとの組み合わせが、インキの乾燥性能をより向上できるため好ましい。
【００１９】
本発明の印刷インキ用ドライヤーに用いる脂肪酸エステル（Ｂ）は、下記一般式（１）で表されるものである。
【００２０】
【化３】
2011105904.tif 000004
（式中、Ｒ１は炭素原子数５〜１１のアルキル基であり、Ｒ２は炭素原子数１〜３のアルキル基である。）
【００２１】
前記脂肪酸エステル（Ｂ）は、炭素原子数６〜１２のカルボン酸と、炭素原子数１〜３のアルコールとをエステル化反応することにより得られるもので、前記カルボン酸及びアルコールの炭素鎖は、直鎖状でも分岐状でも構わない。
【００２２】
前記脂肪酸エステル（Ｂ）としては、例えば、カプロン酸メチルエステル、エナント酸メチルエステル、カプリル酸メチルエステル、ペラルゴン酸メチルエステル、カプリン酸メチルエステル、ラウリン酸メチルエステル、カプロン酸エチルエステル、エナント酸エチルエステル、カプリル酸エチルエステル、ペラルゴン酸エチルエステル、カプリン酸エチルエステル、ラウリン酸エチルエステル、カプロン酸プロピルエステル、エナント酸プロピルエステル、カプリル酸プロピルエステル、ペラルゴン酸プロピルエステル、カプリン酸プロピルエステル、ラウリン酸プロピルエステル等が挙げられる。これらの脂肪酸エステルは、単独で用いることも２種以上併用することもできる。また、これらの脂肪酸エステルの中でも、カプロン酸メチルエステル、カプリン酸メチルエステル、ラウリン酸メチルエステルは、臭気が少ないため好ましい。特に、ラウリン酸メチルエステルは、印刷インキ用ドライヤーの粘度低下と臭気の低減との両立を図ることができるため好ましい。
【００２３】
また、前記脂肪酸金属塩（Ａ）と前記脂肪酸エステル（Ｂ）との配合比は、質量基準で（Ａ）：（Ｂ）＝７０：３０〜１０：９０の範囲であることが好ましく、６０：４０〜３０：７０の範囲であることがより好ましい。この範囲であれば、低粘度の印刷インキ用ドライヤーを得ることができる。
【００２４】
本発明の印刷用ドライヤーの代表的な製造方法としては、以下の２つの方法が挙げられる。
【００２５】
（１）直接法
脂肪酸と、金属、金属酸化物又は金属水酸化物とを反応させ、脱水、ろ過した後、希釈剤として脂肪酸エステルで希釈調整して印刷用ドライヤーとする。この方法は、脂肪酸金属塩の金属が、亜鉛、コバルト等の場合に適用される。
【００２６】
（２）複分解法
脂肪酸を水に可溶な塩、通常はナトリウム塩とし、これに目的とする金属の水に可溶な塩を加え、複分解といわれるイオン交換反応を行い、水洗、脱水、ろ過した後、希釈剤として脂肪酸エステルで希釈調整して印刷用ドライヤーとする。この方法は、脂肪酸金属塩の金属が、マンガン、ジルコニウム、鉄、銅等の場合に適用される。
【００２７】
本発明の印刷用ドライヤーには、必要に応じて、アミノアルコール等のアミン化合等を、本発明の目的を阻害しない範囲で配合することができる。
【実施例】
【００２８】
以下に具体的な例を挙げて、本発明をさらに詳しく説明する。
【００２９】
（実施例１）
オクチル酸マンガン４１質量部及びネオデカン酸ホウ酸コバルト９質量部をラウリン酸メチルエステル５０質量部に溶解させて、印刷インキ用ドライヤー（１）を得た。
【００３０】
（実施例２）
オクチル酸マンガン４１質量部及びネオデカン酸ホウ酸コバルト９質量部をカプリン酸メチルエステル５０質量部に溶解させて、印刷インキ用ドライヤー（２）を得た。
【００３１】
（実施例３）
オクチル酸マンガン４１質量部及びネオデカン酸ホウ酸コバルト９質量部をカプリル酸メチルエステル５０質量部に溶解させて、印刷インキ用ドライヤー（３）を得た。
【００３２】
（実施例４）
オクチル酸マンガン３１質量部をラウリン酸メチルエステル６９質量部に溶解させて、印刷インキ用ドライヤー（４）を得た。
【００３３】
（実施例５）
オクチル酸コバルト５９質量部をラウリン酸メチルエステル４１質量部に溶解させて、印刷インキ用ドライヤー（５）を得た。
【００３４】
（比較例１）
オクチル酸マンガン４１質量部及びネオデカン酸ホウ酸コバルト９質量部をオレイン酸メチルエステル５０質量部に溶解させて、印刷インキ用ドライヤー（６）を得た。
【００３５】
（比較例２）
オクチル酸マンガン３１質量部をオレイン酸メチルエステル６９質量部に溶解させて、印刷インキ用ドライヤー（７）を得た。
【００３６】
（比較例３）
オクチル酸マンガン３１質量部を大豆油脂６９質量部に溶解させて、印刷インキ用ドライヤー（８）を得た。
【００３７】
（比較例４）
オクチル酸コバルト５９質量部をオレイン酸メチルエステル４１質量部に溶解させて、印刷インキ用ドライヤー（９）を得た。
【００３８】
（比較例５）
オクチル酸コバルト５９質量部を大豆油脂４１質量部に溶解させて、印刷インキ用ドライヤー（１０）を得た。
【００３９】
（ワニスの調製）
ロジン変性フェノール樹脂（ＤＩＣ株式会社製「ベッカサイトＦ８３０１」）４０質量部、大豆油脂（日清オイリオグループ株式会社製）５０質量部、大豆油脂肪酸メチルエステル（当栄ケミカル株式会社製「ＴＯＥＯＬ  ３１２０」）１０質量部及びアルミニウムキレート（ホープ製薬株式会社製「アルミキレート」）０．３質量部を２１０℃で１時間加熱してワニス（Ｖ）を調製した。
【００４０】
（評価用インキの調製）
実施例１〜５及び比較例１〜５で得られた印刷インキ用ドライヤー（１）〜（１０）を用いて、下記の配合量で配合した後、三本ロールミルで練肉して評価用インキを調製した。なお、フタロシアニンブルー顔料は、ＤＩＣ株式会社製「ファーストゲンブルーＴＧＲ−Ｌ」を用いた。
ワニス（Ｖ）              ６５．５質量部
フタロシアニンブルー顔料      １６質量部
大豆油脂                      １７質量部
印刷インキ用ドライヤー          ２質量部
【００４１】
（乾燥試験）
上記で調製したインキを、ガラス板上に１．５ミルのアプリケーターを使用して塗付した後、ドライングタイムレコーダー（太佑機材株式会社製「型式Ｎｏ．４０４」）を用いて試験を行った。測定は、恒温恒湿室（２５℃、５０％ＲＨ）内で行った。なお、インキの乾燥時間は、ガラス板上にインキを塗布後、ドライングタイムレコーダーの針によりインキの乾燥が始まると見られるキズが、インキが完全に乾燥して見られなくなるまでの時間とした。
【００４２】
（粘度測定）
実施例１〜５及び比較例１〜５で得られた印刷インキ用ドライヤー（Ａ）〜（Ｊ）の粘度の測定を、気泡粘度計（ガードナー社製）を用いて２５℃の温度で測定した。
【００４３】
実施例１〜５及び比較例１〜５で得られた印刷インキ用ドライヤー（１）〜（１０）の組成と上記の試験及び測定で得られた結果とを表１に示す。
【００４４】
【表１】
2011105904.tif 000005
【００４５】
表１に示した評価結果から、実施例１〜５で得た本発明の印刷インキ用ドライヤーは、実用レベルの乾燥性を有し、粘度も低く取り扱いが容易であることが分かった。
【００４６】
一方、比較例１〜５で得た印刷インキ用ドライヤーは、乾燥性は良好であったが、粘度が高く取り扱いが困難であることが分かった。